도 4 a 는 시험 쿠폰 을 통해 기계 가공 된 두 개 구 ( 402 및 404 ) 를 지닌 이트륨 금속 시험 쿠폰 의 상부 표면 의 광학 현미경 이미지 ( 400 ) 를 나타낸다 . 제 1 개 구 ( 402 ) 는 약 2 mm 의 직경 φ 를 제공 하 도록 천공 되 었 다 . 제 2 개 구 ( 404 ) 는 약 1 mm 의 직경 φ 을 제공 하 도록 천공 되 었 다 . 도 4 b 는 도 4 a 에 나타낸 시험 쿠폰 의 상부 표면 ( 411 ) 의 광학 현미경 이미지 ( 410 ) 를 나타내 지만 , 이 는 이트륨 옥사이드 보호 코팅 ( 412 및 414 ) 을 각각 생성 시키 기 위해 본원 에 기재 된 방법 을 사용 하 여 이트륨 금속 의 표면 을 열 적 산화 시킨 후 의 것 이 다 . 도 4 c 는 도 4 b 에 예시 되 는 열 적 산화 공정 후 의 약 1 mm 직경 φ 개구 의 확대도 ( 420 ) 를 나타낸다 . 주변 이트륨 금속 ( 422 ) 은 이트륨 옥사이드 코팅 ( 424 ) 과 의 양호 한 전이 부 ( transition ) 를 형성 한다 . 코팅 된 개구 ( 421 ) 의 경계선 ( 426 ) 은 매우 매끄러우 며 이트륨 옥사이드 코팅 ( 424 ) 재료 와 이트륨 금속 기판 ( 422 ) 사이 의 분리 또는 갭 의 증거 는 보여 지 지 않 는다 .